【手続補正書】
【提出日】平成20年8月1日(2008.8.1)
【手続補正１】
【補正対象書類名】明細書
【補正対象項目名】特許請求の範囲
【補正方法】変更
【補正の内容】
【特許請求の範囲】
【請求項１】  pH値3〜10のガラス繊維用サイジング組成物であって、
a）造膜剤としてのポリエポキシド、ポリエーテル、ポリオレフィン、ポリビニルアセテート、ポリアクリレートまたはポリウレタン樹脂若しくはそれらの混合物0.1〜20質量％、
b）カップリング剤としての有機官能性シラン0.1〜10質量％、
c）以下のc1）、c2）および／またはc3）からなる群から選ばれる、アミノ基および／またはアミド基を有する水溶性または水分散性のオリゴマーまたはポリマー化合物0.1〜10質量％：
c1）式（I）：HN(R1)-(Z-NH-)aR2
〔式中、Zは、C1〜C16アルキレン、C5〜C10シクロアルキレン、アリーレン、または式：（A-O)b-Aの基（A＝C1〜C16アルキレン、b＝1〜100）、
R1およびR2は、相互に独立して、H、C1〜C18アルキルまたはC5〜C10シクロアルキル、および
a は、1〜10を意味する。〕
で示されるポリアミンと、式（II）：
【化１】
2004505883.tif 000001
〔式中、Rは、HまたはCH3、および
R'は、C1〜C6アルキル、アリールまたはC5〜C10シクロアルキルを意味する。〕
で示されるアクリレート化合物との反応生成物、
c2）式（III）：
【化２】
2004505883.tif 000002
〔式中、mは、0〜50、
Zは、C1〜C16アルキレン、C5〜C10シクロアルキレン、アリーレン、または式：（A-O)b-Aの基（A＝C1〜C16アルキレン、b＝1〜100）、
R3およびR4は、相互に独立してH、C1〜C6アルキルまたはC5〜C10シクロアルキルを意味する。〕
で示される化合物、
c3）式（IV）：
【化３】
2004505883.tif 000003
〔式中、n は、0〜10、
Zは、C1〜C16アルキレン、C5〜C10シクロアルキレン、アリーレン、または式：（A-O)b-Aの基（A＝C1〜C16アルキレン、b＝1〜100）、
R5は、H、C1〜C6アルキルまたはC5〜C10シクロアルキルを意味する。〕
で示される化合物、
d）さらなる通常のサイズ剤成分0〜10質量％、好ましくは0.1〜5質量％、
e）pH3〜10に調節するための添加剤0〜10質量％、好ましくは0〜5質量％
および
f）100質量％までの残部の水
を含んでなるサイジング組成物。
【請求項２】  請求項１に記載のサイジング組成物によってサイジングされていることを特徴とするサイズ処理ガラス繊維。
【請求項３】  強化熱可塑性および熱硬化性ポリマーを強化するための、請求項２に記載のサイズ処理ガラス繊維の使用。
【手続補正２】
【補正対象書類名】明細書
【補正対象項目名】００１３
【補正方法】変更
【補正の内容】
【００１３】
本発明は、また本発明のサイジング組成物の乾燥物で被覆したサイズ処理ガラス繊維を提供する。
本発明のサイズ処理ガラス繊維は、熱可塑性および熱硬化性ポリマーの強化に使用する。
【手続補正３】
【補正対象書類名】明細書
【補正対象項目名】００１５
【補正方法】変更
【補正の内容】
【００１５】
サイズ処理ガラス繊維は、本発明のサイズ剤を用い、既知の方法によって得られる。本発明のサイズ剤は、
a）造膜剤としてのポリエポキシド、ポリエーテル、ポリオレフィン、ポリビニルアセテート、ポリアクリレートまたはポリウレタン樹脂若しくはそれらの混合物0.1〜20質量％、好ましくは4〜10質量％、
b）カップリング剤としての有機官能性シラン0.1〜10質量％、好ましくは0.3〜2質量％、
c）以下のc1）、c2）および／またはc3）からなる群から選ばれるアミノ基および／またはアミド基を有する、0.1〜10質量％、好ましくは0.3〜2質量％の水溶性または水分散性のオリゴマーまたはポリマー化合物：
c1）式（I）：HN(R1)-(Z-NH-)aR2
〔式中、Zは、C1〜C16アルキレン、C5〜C10シクロアルキレン、アリーレン、または式：（A-O)b-Aの基（A＝C1〜C16アルキレン、b＝1〜100）、
R1およびR2は、相互に独立して、H、C1〜C18アルキルまたはC5〜C10シクロアルキル、および
a は、1〜10を意味する。〕
で示されるポリアミンと、式（II）：
【化７】
2004505883.tif 000004
〔式中、Rは、HまたはCH3、および
R'は、C1〜C6アルキル、アリールまたはC5〜C10シクロアルキルを意味する。〕
で示されるアクリレート化合物との反応生成物、
c2）式（III）：
【化８】
2004505883.tif 000005
〔式中、mは、0〜50、
Zは、C1〜C16アルキレン、C5〜C10シクロアルキレン、アリーレン、または式：（A-O)b-Aの基（A＝C1〜C16アルキレン、b＝1〜100）、
R3およびR4は、相互に独立してH、C1〜C6アルキルまたはC5〜C10シクロアルキルを意味する。〕
で示される化合物、
c3）式（IV）：
【化９】
2004505883.tif 000006
〔式中、n は、0〜10、
Zは、C1〜C16アルキレン、C5〜C10シクロアルキレン、アリーレン、または式：（A-O)b-Aの基（A＝C1〜C16アルキレン、b＝1〜100）、
R5は、H、C1〜C6アルキルまたはC5〜C10シクロアルキルを意味する。〕
で示される化合物、
d）さらなる通常のサイズ剤成分0〜10質量％、好ましくは0.1〜5質量％、
e）pH3〜10に調節するための添加剤0〜10質量％、好ましくは0〜5質量％
および
f）100質量％までの残部の水
を含んでなる。その後、得られたガラス繊維を切断、乾燥する。
【手続補正４】
【補正対象書類名】明細書
【補正対象項目名】００２８
【補正方法】変更
【補正の内容】
【００２８】
アミノ-アミド化合物は、例えば、ラクタム（例えば2-アセチジノン、2-ピロリドン、2-ピペリドン、ε-カプロラクタム、7-ヘプタンラクタム、8-オクタンラクタム、12-ドデカンラクタム）並びに開環重合によって置換されたラクタム（例えば4,4-ジメチル-2-アセチジノン、N-アルキルラクタム並びにメチル-ε-カプロラクタム）の開環反応によって得ることができる。好適な方法、モノマーおよびラクタム重合法の概要は、例えば、Houben-Weyl, Methoden der Organischen Chemie, Vol. E 20 Makromolekulare Stoffe, 4版、1987、Vol. 2, p.1504以降に記載されている。特に好適なものは、ε-カプロラクタムの開環反応によって得られるアミノ-アミド化合物である。
【手続補正５】
【補正対象書類名】明細書
【補正対象項目名】００３２
【補正方法】変更
【補正の内容】
【００３２】
他の好適な化合物は、式：R1NH-(Z-NH-)aR2
〔式中、R1およびR2は、相互に独立して、H、C1〜C18アルキル、シクロヘキシルまたはシクロペンチル、aは、1〜10、Zは、C1〜C16アルキレン、C5〜C10シクロアルキレンまたはアリーレンである。〕
で示されるアルキル化アミノ化合物である。
【手続補正６】
【補正対象書類名】明細書
【補正対象項目名】００３３
【補正方法】変更
【補正の内容】
【００３３】
特に好適なものは、式：R1NH-(Z-NH-)aH
〔式中、R1は、H、C1〜C18アルキル、aは、1〜10、Zは、C1〜C16アルキレン、アリーレンまたはC5〜C10シクロアルキレンである。〕
の構造を有する。